(57)【特許請求の範囲】
【請求項１】
陰イオン界面活性剤を添加したｐＨが中性の水溶液に使用済みのＳｉＣ−Ａｌ２Ｏ３系耐火物の粉砕物を投入して、浮遊選鉱法によりＡｌ２Ｏ３を浮上分離させ、沈殿物のＳｉＣを分離回収することを特徴とする使用済み耐火物からのＳｉＣ分離回収方法。
【請求項２】
陰イオン界面活性剤がドデシル硫酸ナトリウムであることを特徴とする請求項１に記載の使用済み耐火物からのＳｉＣ分離回収方法。
【発明の詳細な説明】
【技術分野】
【０００１】
本発明は、使用済みのＳｉＣ−Ａｌ２Ｏ３系耐火物からＳｉＣを分離回収する方法に関する。
【背景技術】
【０００２】
鉄鋼製造プロセスでは、製銑工程や製鋼工程の設備で多くの耐火物が使用されている。使用される耐火物の約半分は、操業中に溶融スラグや溶融メタルと接触することで損耗する。残存した使用済みの耐火物は、新しい耐火物を施工する際に解体され、屑となる。この耐火物屑の一部は、耐火物原料としてリサイクル使用されているが、大部分の耐火物屑は、その組成に関わりなくセメント原料や路盤材、土木用材料などとして用いられている。
【０００３】
鉄鋼製造プロセスの諸設備で使用される耐火物としては、例えば、転炉に使用されるＭｇＯ−Ｃ系耐火物、タンディッシュや取鍋に使用されるHigh−Ａｌ２Ｏ３系耐火物、高炉用スラグライン材（高炉鋳床の溶銑樋）やトーピードカーに使用されるＳｉＣ−Ａｌ２Ｏ３系耐火物などがある。このなかでＳｉＣ−Ａｌ２Ｏ３系耐火物は、耐火物原料のなかで最も高価であるＳｉＣを８割程度含むことから、このＳｉＣを耐火物原料として再利用できれば、原料コストの大幅な削減が可能となる。
従来、使用済み耐火物のリサイクル技術に関しては、特許文献１〜５に示されるような種々の提案がなされているが、いずれも使用済み耐火物から付着スラグと変質層を除去し、破砕して耐火物原料にリサイクルする方法やリサイクル耐火物に関するものである。
【先行技術文献】
【特許文献】
【０００４】
【特許文献１】特開平８−２５９３１１号公報
【特許文献２】特開平８−３１９１５２号公報
【特許文献３】特開平８−３１９１５４号公報
【特許文献４】特開２００３−２１２６６７号公報
【特許文献５】特開２００５−５８８３５号公報
【発明の概要】
【発明が解決しようとする課題】
【０００５】
しかし、付着スラグと変質層を除去して破砕した耐火物屑は、元の耐火物と同じものであり、耐火物の原料である骨材や各成分の粉体に戻ったわけではない。したがって、耐火物原料としては品質が劣るため、耐火物屑を配合する量は制限される。また、原料の一部に耐火物屑を用いた耐火物は、新規原料から作る耐火物と比べ寿命が劣ってしまう。
【０００６】
したがって本発明の目的は、以上のような従来技術の課題を解決し、使用済みのＳｉＣ−Ａｌ２Ｏ３系耐火物から、耐火物原料として通常のＳｉＣ原料と同様に使用できるＳｉＣを高純度で分離回収することができる方法を提供することにある。
【課題を解決するための手段】
【０００７】
上記課題を解決するための本発明の要旨は以下のとおりである。
［1］陰イオン界面活性剤を添加したｐＨが中性の水溶液に使用済みのＳｉＣ−Ａｌ２Ｏ３系耐火物の粉砕物を投入して、浮遊選鉱法によりＡｌ２Ｏ３を浮上分離させ、沈殿物のＳｉＣを分離回収することを特徴とする使用済み耐火物からのＳｉＣ分離回収方法。
［2］上記［1］の方法において、陰イオン界面活性剤がドデシル硫酸ナトリウムであることを特徴とする使用済み耐火物からのＳｉＣ分離回収方法。
【発明の効果】
【０００８】
本発明によれば、使用済みのＳｉＣ−Ａｌ２Ｏ３系耐火物からＳｉＣを分離回収するに当たり、特定の水溶液を用いた浮遊選鉱法を利用して耐火物からＡｌ２Ｏ３を分離することで、ＳｉＣを高純度で分離回収することができる。このため回収したＳｉＣを耐火物原料にリサイクルすることで、耐火物の原料コストを大幅に削減することができ、また、耐火物屑の廃棄量や廃棄コストの削減も図ることができる。
【図面の簡単な説明】
【０００９】
【図１】浮遊選鉱法による固々分離の原理を示す説明図
【図２】水溶液のｐＨとＳｉＣ粒子およびＡｌ２Ｏ３粒子のゼータ電位との関係を示すグラフ
【図３】陰イオン界面活性剤によるＡｌ２Ｏ３粒子の疎水化と、疎水化したＡｌ２Ｏ３粒子が気泡に付着して浮上する原理を示す説明図
【図４】浮遊選鉱実験に用いた実験装置の概略を示す説明図
【図５】浮遊選鉱実験において、フロスの厚さに及ぼす気泡剤濃度とガス流量の影響を調べた結果を示すグラフ
【図６】浮遊選鉱実験において、陽イオン界面活性剤を用いた場合と陰イオン界面活性剤を用いた場合について、浮上物中でのＳｉＣとＡｌ２Ｏ３の回収率を示すグラフ
【図７】実施例で使用した使用済みＳｉＣ−Ａｌ２Ｏ３系耐火物（スラグおよびスラグ浸透層を除去したＳｉＣ−Ａｌ２Ｏ３系耐火物屑）の粉砕物の化学成分を示す図面
【図８】実施例で使用した浮遊選鉱装置の概略を示す説明図
【図９】実施例の浮遊選鉱において、ＳｉＣ−Ａｌ２Ｏ３系耐火物の粉砕物からのＳｉＣとＡｌ２Ｏ３の分離結果を示すグラフ
【発明を実施するための形態】
【００１０】
本発明は、使用済みのＳｉＣ−Ａｌ２Ｏ３系耐火物（耐火物屑）を粉砕し、その粉砕物を陰イオン界面活性剤を添加した水溶液に投入して浮遊選鉱法によりＡｌ２Ｏ３を浮上分離させ、沈殿物のＳｉＣを分離回収するものである。上記浮遊選鉱では水槽内を上昇する気泡にＡｌ２Ｏ３を付着させて浮上させ、この浮上した泡にトラップされたＡｌ２Ｏ３を分離し、沈殿したＳｉＣを回収する。
ここで、ＳｉＣ−Ａｌ２Ｏ３系耐火物とは、ＳｉＣ、Ａｌ２Ｏ３を主原料とするレンガまたは不定形耐火物のことである。
【００１１】
上記のように本発明は、使用済みのＳｉＣ−Ａｌ２Ｏ３系耐火物の粉砕物を浮遊選鉱法を利用してＳｉＣとＡｌ２Ｏ３に分離するものである。分離対象であるＳｉＣとＡｌ２Ｏ３は比重差が０．９と小さく磁性を持たないため、比重や磁気による分離方法は適用できなかった。本発明は、ＳｉＣとＡｌ２Ｏ３の粒子表面の性状差を調べ、分離方法を確立したものである。
浮遊選鉱法は、親水性・疎水性という粒子表面の性質と気泡を利用した固々分離法である。図１に浮遊選鉱法による固々分離の原理を示す。まず、分離対象である微細な固体粒子を水中に投入し、撹拌翼で撹拌することにより水中に懸濁させ、そこに散気装置により気泡を導入する。すると、疎水性の表面をもつ固体粒子（以下、「疎水性粒子」という）だけが選択的に気泡表面に付着し、気泡の浮力により付着物として浮上する。このように疎水性粒子が付着した状態で浮上した泡をフロスという。通常、フロス形成を維持するための助剤として、気泡剤が添加される。一方、親水性の表面をもつ固体粒子（以下、「親水性粒子」という）は気泡に付着せず、自重により沈降（沈殿）する。これらを個別に回収することで、親水性粒子と疎水性粒子の分離が可能となる。
【００１２】
しかし、ＳｉＣとＡｌ２Ｏ３の場合、そのままではどちらの粒子も親水性であり、水中では気泡に付着して浮上することはない。
ＳｉＣとＡｌ２Ｏ３では、ゼータ電位が異なる挙動を示す。ゼータ電位は液体と固体の接する界面に発生している界面電荷を簡易的に定量化したものである。図２に、水溶液のｐＨとＳｉＣ粒子およびＡｌ２Ｏ３粒子のゼータ電位との関係を示す。界面電荷は液体のｐＨ環境により変化し、例えば、ｐＨが中性時のＳｉＣの界面電荷は負、Ａｌ２Ｏ３の界面電荷は正となる。このように固体粒子の表面電位の正負が異なる場合、溶液への界面活性剤の添加により、一方の固体粒子を疎水性にすることができる。
【００１３】
界面活性剤は、炭化水素からなる疎水基、カルボキシル基やスルホン酸基などの親水基で構成されている。そして、水中で界面活性剤の親水基が陽イオンに解離するものを陽イオン界面活性剤、親水基が陰イオンに解離するものを陰イオン界面活性剤と呼ぶ。
図３は、水中で陰イオン界面活性剤がＡｌ２Ｏ３粒子に電気的に吸着してＡｌ２Ｏ３粒子が疎水化し、この疎水化したＡｌ２Ｏ３粒子が気泡に付着して浮上する原理（想定される原理）を示している。水溶液のｐＨが中性では、Ａｌ２Ｏ３粒子表面は正に帯電している。陰イオン界面活性剤が水中に溶解すると、解離して親水基は負に帯電する。すると、正に帯電したＡｌ２Ｏ３粒子表面に、負に帯電した陰イオン界面活性剤の親水基が吸着する。Ａｌ２Ｏ３粒子は陰イオン界面活性剤の疎水基で覆われ、表面が疎水化された状態になる。この結果、疎水化されたＡｌ２Ｏ３粒子は気泡に付着し、気泡とともに浮上する。以上が、陰イオン界面活性剤を用いた場合に想定されるＡｌ２Ｏ３粒子の浮上分離の原理である。
逆に、水溶液のｐＨが中性では、ＳｉＣ粒子表面は負に帯電している。陽イオン界面活性剤が水中に溶解すると、解離して親水基は正に帯電する。すると、負に帯電したＳｉＣ粒子表面に、正に帯電した陽イオン界面活性剤の親水基が吸着する。ＳｉＣ粒子は陽イオン界面活性剤の疎水基で覆われ、表面が疎水化された状態になる。この結果、疎水化されたＳｉＣ粒子は気泡に付着し、気泡とともに浮上する。以上が、陽イオン界面活性剤を用いた場合に想定されるＳｉＣ粒子の浮上分離の原理である。
【００１４】
浮遊選鉱法によりＳｉＣ−Ａｌ２Ｏ３系耐火物の粉砕物からＳｉＣを効率的に分離回収するための条件、具体的には、（i）Ａｌ２Ｏ３、ＳｉＣのいずれを浮上させて分離した方がよいのか、（ii）陽イオン界面活性剤と陰イオン界面活性剤のいずれがＳｉＣとＡｌ２Ｏ３の分離に適しているのか、（iii）浮遊選鉱する際の気泡剤の濃度、などについて、以下のような実験と検討を行った。
ＳｉＣとＡｌ２Ｏ３は不定形耐火物の原料となる粉状のものを用いた。界面活性剤には、安価で安全性が高く入手しやすいものとして、陰イオン界面活性剤はドデシル硫酸ナトリウムを、陽イオン界面活性剤は塩化ベンザルコニウムを、それぞれ用いた。また、フロス生成に必要な気泡剤としては２−エチルヘキサノールを用いた。水溶液の水はイオン交換水を用いた。
【００１５】
図４に浮遊選鉱実験に用いた装置の概略を示す。内径２００ｍｍφの円筒状水槽はアクリル製であり、その底部に散気装置としてステンレス鋼製の多孔板（孔径φ０．３ｍｍ、孔数３７個）を設けた。この散気装置には、コンプレッサから圧縮空気が供給され、この空気が多孔板から吹き出すことにより気泡が生成する。
水槽にイオン交換水４．５Ｌ（ｐＨ６．２〜８．２，水温１９．２〜２０．０℃）を入れ、気泡剤を添加した。水２００ｍｌを入れたビーカーに粒径７４μｍ以下のＳｉＣとＡｌ２Ｏ３の粉末各５０ｇと界面活性剤を添加し、マグネチックスターラーにて１００ｒｐｍ、１０分間撹拌した。この液を水槽に投入し、コンプレッサから散気装置へ所定のガス流量と圧力（０．２ＭＰａ）にて送風することで、所定時間浮遊選鉱を行った。その後、フロスを回収することで浮上物（固体粒子）を回収し、沈殿物は排水後水槽底部に残ったものを回収した。また、排水した液に残る懸濁物を回収し、沈殿物の一部として扱った。これら回収物は熱風乾燥機で乾燥させた後、秤量および化学分析を行った。
【００１６】
浮上物の回収率は下記（1）式から、分離したＳｉＣとＡｌ２Ｏ３の回収率は下記（2）、（3）式からそれぞれ算出した。回収物中の各成分の質量は、回収物の量、化学分析値から求めた。
［浮上物の回収率（％）］＝{［回収した浮上物質量（ｇ）］／[投入物質量（ｇ）]}×１００    …（1）
［ＳｉＣの回収率（％）］＝{［回収した浮上物（又はろ過物）中のＳｉＣ質量（ｇ）］／[投入したＳｉＣ質量（ｇ）]}×１００    …（2）
［Ａｌ２Ｏ３の回収率（％）］＝{［回収した浮上物（又はろ過物）中のＡｌ２Ｏ３質量（ｇ）］／[投入したＡｌ２Ｏ３質量（ｇ）]}×１００    …（3）
【００１７】
フロスの生成量と厚みは、浮上物の回収に重要であるので、フロスの厚さに及ぼす気泡剤濃度とガス流量の影響を調べた。その結果を図５に示す。この実験では、イオン交換水に気泡剤（２−エチルヘキサノール）のみを添加し、生成するフロスの厚みを測定した。気泡剤濃度を０ｐｐｍ（無添加）、２８ｐｐｍ、５５ｐｐｍ、１００ｐｐｍの４水準とした。図５によれば、気泡剤濃度が２８ｐｐｍ以上であればフロスが生成されること、また、フロスの厚さはガス流量で決まり、気泡剤濃度は影響しないことが判る。したがって、気泡剤濃度は２８ｐｐｍで十分である。
【００１８】
図６に、陽イオン界面活性剤（塩化ベンザルコニウム）を用いた場合と、陰イオン界面活性剤（ドデシル硫酸ナトリウム）を用いた場合について、浮上物中でのＳｉＣとＡｌ２Ｏ３の回収率を示す。各界面活性剤は、水槽内で濃度が５×１０−５mol／Ｌになるよう投入した。気泡剤の濃度は２８ｐｐｍとし、コンプレッサから散気装置へのガス流量を７．５Ｌ／minとし、２０分間連続的に浮遊選鉱を行った。ＳｉＣを疎水化して浮上、Ａｌ２Ｏ３を沈殿させて分離することを狙って、陽イオン界面活性剤である塩化ベンザルコニウムを添加した。しかし、ＳｉＣとＡｌ２Ｏ３が同時に浮上し、ＳｉＣとＡｌ２Ｏ３が分離できなかった。一方、陰イオン界面活性剤であるドデシル硫酸ナトリウムを使用した場合には、Ａｌ２Ｏ３は６３％浮上したのに対し、ＳｉＣは３％しか浮上しなかった。すなわち、陰イオン界面活性剤（ドデシル硫酸ナトリウム）を用いるとＡｌ２Ｏ３のみを選択的に浮上分離できることが判った。
【００１９】
以上の実験結果から、使用済みのＳｉＣ−Ａｌ２Ｏ３系耐火物からＳｉＣを分離回収するには、耐火物屑を粉砕し、その粉砕物を陰イオン界面活性剤を添加した水溶液に投入して浮遊選鉱法によりＡｌ２Ｏ３を浮上分離させ、沈殿物のＳｉＣを分離回収すればよいこと、また、陰イオン界面活性剤としては、特にドデシル硫酸ナトリウムが適していることを確認できた。
【００２０】
以下、本発明を実施する際の好ましい条件について説明する。
使用済みのＳｉＣ−Ａｌ２Ｏ３系耐火物を粉砕する場合、事前にスラグが付着した部分を除去して、粒径０．３ｍｍ以下に粉砕することが好ましい。浮遊選鉱法は気泡に付着させて分離するため、粒子径は小さいほうが浮上し易く、望ましくは粒径０．１５ｍｍ以下まで粉砕したほうがよい。
陰イオン界面活性剤は、分離性能、安全性、価格の点から、ドデシル硫酸ナトリウムが適している。また、水溶液中での陰イオン界面活性剤の濃度は５×１０−５mol／Ｌ以上が好ましい。
気泡剤としては、２−エチルヘキサノールなどが好ましく、水溶液中での濃度は２８ｐｐｍ以上が好ましい。
浮遊選鉱装置としては、後述する図８に示すように、水槽と、その底部に設置され、水槽内の水溶液に気泡を散気する散気装置と、水槽内の水溶液を撹拌する撹拌装置など備えたものを用いるのが好ましい。
【実施例】
【００２１】
使用済みのＳｉＣ−Ａｌ２Ｏ３系耐火物（高炉用スラグライン材の耐火物屑）を回収し、耐火物に付着したスラグと耐火物中にスラグが浸透した部分を取り除き、粉砕機で粒径０．３ｍｍ以下に粉砕した。この粉砕物の化学成分は、図７に示すようにＳｉＣ：７６質量％、Ａｌ２Ｏ３：２１質量％であった。
図８に使用した浮遊選鉱装置の概略を示す。この装置では、水槽に１５ｍ３の水を入れ、撹拌翼を２０ｒｐｍで回転させて水を撹拌しつつ、底部に設置された散気装置にコンプレッサから圧縮空気が供給され、その多孔板（孔径φ０．３ｍｍ、孔数３７００個）から空気が吹き出すことにより気泡が生成する。そして、この気泡に水溶液中の疎水性粒子が付着することでフロスが生成する。
陰イオン界面活性剤としてドデシル硫酸ナトリウムを、気泡剤として２−エチルヘキサノールをそれぞれ用い、水槽内での陰イオン界面活性剤の濃度は５×１０−５mol／Ｌとし、気泡剤の濃度は２８ｐｐｍとした。水溶液の温度は２１．０℃、ｐＨ６．８であった。コンプレッサから散気装置へのガス流量を１０００Ｌ／min、ガス圧力を０．２ＭＰａとして浮遊選鉱を行った。
【００２２】
水槽内に耐火物屑の粉砕物を２０ｋｇ／ｍｉｎの供給速度で連続的に供給し、生成したフロスを回収して浮上物を回収した。生成したフロスの厚みは１０ｃｍ程度であった。耐火物屑の粉砕物を５分間連続的に供給した後、供給を停止し、１分間フロスの回収のみを行うことを１時間繰り返した。水槽内の懸濁液を沈殿物とともに一旦排水し、ベルトフィルターでろ過後、水は水槽に戻した。ろ過物は回収後、乾燥した。
浮上物とろ過物（沈殿物＋懸濁液中の固形分）の回収量と化学成分を分析した結果を図９に示すが、浮上物はＡｌ２Ｏ３：７２質量％、ろ過物はＳｉＣ：９５質量％で回収できた。浮上物にはＳｉＣが２０質量％含まれるが、高純度のＳｉＣを回収するためには、粉砕後もＡｌ２Ｏ３と分離できないＳｉＣも浮上分離するほうがよい。
【図１】
0005736828.tif 000002
【図２】
0005736828.tif 000003
【図３】
0005736828.tif 000004
【図４】
0005736828.tif 000005
【図５】
0005736828.tif 000006
【図６】
0005736828.tif 000007
【図７】
0005736828.tif 000008
【図８】
0005736828.tif 000009
【図９】
0005736828.tif 000010